(57)【特許請求の範囲】
【請求項１】
第１主面、および、前記第１主面と厚み方向に対向する第２主面を備え、
断面視における２つの端縁がいずれも前記第１主面に開放され、両端縁の間の中間領域が第２主面に接触しない粒界と、
前記粒界に仕切られ、前記第１主面のみに面する第１結晶粒と
を有し、
アルゴン原子よりも原子番号の大きい希ガス原子を含有する、透明導電層。
【請求項２】
前記厚み方向に直交する面方向に延びる単一の層である領域を含む、請求項１に記載の透明導電層。
【請求項３】
前記第１主面の端縁および前記第２主面の端縁を連結する側面に開放される第２粒界をさらに有することを特徴とする、請求項１または２に記載の透明導電層。
【請求項４】
前記透明導電層の材料が、スズ含有酸化物である、請求項１〜３のいずれか一項に記載の透明導電層。
【請求項５】
請求項１〜４のいずれか一項に記載の透明導電層と、
前記透明導電層の前記第２主面側に位置する基材層と
を備える、透明導電性シート。
【発明の詳細な説明】
【技術分野】
【０００１】
本発明は、透明導電層および透明導電性シート
【背景技術】
【０００２】
従来、結晶質の透明導電層を備える透明導電性シートが知られている。【０００３】
例えば、複数の結晶粒を有する光透過性導電層を備える光透過性導電フィルムが提案されている（例えば、下記特許文献１参照。）。【０００４】
特許文献１に記載の光透過性導電層には、上記した複数の結晶粒を仕切る粒界が、光透過性導電層の上面から下面に至る粒界が存在する。【０００５】
また、特許文献１の光透過性導電層は、エッチングによって、配線パターンに掲載される。
【先行技術文献】
【特許文献】
【０００６】
【特許文献１】特開２０１８−４１０５９号公報
【発明の概要】
【発明が解決しようとする課題】
【０００７】
光透過性導電層は、配線パターン形成や意匠性などの理由により、エッチングされる場合がある。近年、エッチング工程の生産性向上のため、光透過性導電層には、高いエッチング速度が求められる。しかし、特許文献１に記載の光透過性導電層は、上記した要求を満足できないという不具合がある。【０００８】
また、このような光透過性導電層には、低抵抗が求められている。【０００９】
本発明は、低抵抗、かつ、エッチング速度が高い透明導電層および透明導電性シートを提供する。
【課題を解決するための手段】
【００１０】
本発明［１］は、第１主面、および、前記第１主面と厚み方向に対向する第２主面を備え、断面視における２つの端縁がいずれも前記第１主面に開放され、両端縁の間の中間領域が第２主面に接触しない粒界と、前記粒界に仕切られ、前記第１主面のみに面する第１結晶粒とを有し、アルゴン原子よりも原子番号の大きい希ガス原子を含有する、透明導電層である。【００１１】
本発明［２］は、前記厚み方向に直交する面方向に延びる単一の層である領域を含む、請求項１に記載の透明導電層を含んでいる。【００１２】
本発明［３］は、前記第１主面の一端縁および前記第２主面の一端縁を連結する側面に開放される第２粒界をさらに有する、上記［１］または［２］に記載の透明導電層を含む。【００１３】
本発明［４］は、前記透明導電層の材料が、スズ含有酸化物である、上記［１］〜［３］のいずれか一項に記載の透明導電層を含む。【００１４】
本発明［５］は、上記［１］〜［４］のいずれか一項に記載の透明導電層と、前記透明導電層の前記第２主面側に位置する基材層とを備える、透明導電性シートを含む。
【発明の効果】
【００１５】
本発明の透明導電層は、断面視における２つの端縁がいずれも第１主面に開放され、両端縁の間の中間領域が第２主面に接触しない粒界と、粒界に仕切られ、第１主面のみに面する第１結晶粒とを有する。【００１６】
この透明導電層では、第１主面にエッチング液が接触すると、エッチング液が２つの端縁から粒界に浸入し易い。そのため、この粒界に仕切られる第１結晶粒が容易に剥離し易い。その結果、透明導電層のエッチング速度が高い。【００１７】
また、この透明導電層は、アルゴン原子よりも原子番号の大きい希ガス原子を含む。詳しくは、スパッタリング法によって、透明導電層を製造する場合には、スパッタリングガスに由来する原子が透明導電層に取り込まれる。このようなスパッタリングガスに由来する原子は、透明導電層の結晶化を阻害する。その結果、透明導電層の比抵抗が高くなる。【００１８】
一方、この透明導電層は、スパッタリングガスとして、アルゴン原子よりも原子番号の大きい希ガスを用いて得られる。アルゴン原子よりも原子番号の大きい希ガスは、原子量が大きいため、アルゴン原子よりも原子番号の大きい希ガスに由来する原子が、透明導電層に取り込まれることを抑制できる。つまり、この透明導電層は、アルゴン原子よりも原子番号の大きい希ガスに由来する原子を含むものの、上記したように、その量は抑制されている。そのため、アルゴン原子よりも原子番号の大きい希ガスに由来する原子によって、透明導電層の結晶化が阻害されることを抑制できる。その結果。透明導電層の比抵抗を低くできる。【００１９】
本発明の透明導電性シートは、本発明の透明導電層を備える。そのため、低抵抗であり、かつ、エッチング速度が高い。
【図面の簡単な説明】
【００２０】
【図１】図１は、本発明の透明導電層および透明導電性シートの一実施形態を示す概略図である。
【図２】図２は、図１に示す透明導電性シートにおける透明導電層の断面図を示す。
【図３】図３は、本発明の透明導電層、および、透明導電性シートの製造方法の一実施形態を示す概略図である。図３Ａは、第１工程において、透明基材を準備する工程を示す。図３Ｂは、第１工程において、透明基材の厚み方向一方面に、ハードコート層を配置する工程を示す。図３Ｃは、基材層の厚み方向一方面に、透明導電層を配置する第２工程を示す。図３Ｄは、透明導電層を加熱する第３工程を示す。
【図４】図４は、非晶性の透明導電層の比抵抗と、酸素導入量との関係を示すグラフである。
【図５】図５は、本発明の透明導電層の変形例（２つの第３粒界によって第４結晶粒が仕切られる変形例）の概略図を示す。
【図６】図６は、本発明の透明導電層の変形例（第１主面、第２主面、側面のいずれにも面さない第５結晶粒を含む変形例）の概略図を示す。
【図７】図７は、本発明の透明導電層の変形例（第１粒界が分岐点を含まない変形例）の概略図を示す。
【図８】図８は、本発明の透明導電性シートの変形例（第１希ガス原子不含透明導電層を備える変形例）の概略図を示す。
【発明を実施するための形態】
【００２１】
本発明の透明導電層および透明導電性シートの一実施形態を、図１および図２を参照して説明する。なお、図２において、複数の結晶粒４（後述）を明確に示し、また、第１粒界７（後述）〜第３粒界９（後述））と、引出線および仮想線分（鎖線）とを区別するために、複数の結晶粒４を濃度が互いに異なるグレーで描画している。
【００２２】
＜透明導電性シート＞
図１に示すように、この透明導電性シート１は、所定厚みを有し、厚み方向に直交する面方向に延びるシート形状を有する。この透明導電性シート１は、基材層２と、透明導電層３とを厚み方向一方側に向かって順に備える。具体的には、透明導電性シート１は、基材層２と、基材層２の厚み方向一方面に配置される透明導電層３とを備える。
【００２３】
＜基材層＞
基材層２は、透明導電性シート１の機械強度を確保するための透明基材である。基材層２は、面方向に延びる。基材層２は、基材第１主面２１および基材第２主面２２を有する。基材第１主面２１は、平坦面である。基材第２主面２２は、基材第１主面２１に対して厚み方向他方側に間隔を隔てて対向配置される。なお、基材層２は、透明導電層３の第２主面６（後述）側に位置する。基材第２主面２２は、基材第１主面２１に平行する。
【００２４】
なお、平坦面は、基材層２の第１主面２１と基材層２の第２主面２２とが略平行の平面であることを問わない。例えば、観察できない程度の微細な凹凸、波打ちは、許容される。
【００２５】
基材層２は、透明基材４１および機能層４２を備えている。
【００２６】
具体的には、基材層２は、透明基材４１と、機能層４２とを、厚み方向一方側に向かって順に備える。具体的には、基材層２は、透明基材４１と、透明基材４１の厚み方向一方面に配置される機能層４２とを備える。
【００２７】
＜透明基材＞
透明基材４１は、フィルム形状を有する。
【００２８】
透明基材４１の材料としては、例えば、オレフィン樹脂、ポリエステル樹脂、（メタ）アクリル樹脂（アクリル樹脂および／またはメタクリル樹脂）、ポリカーボネート樹脂、ポリエーテルスルフォン樹脂、ポリアリレート樹脂、メラミン樹脂、ポリアミド樹脂、ポリイミド樹脂、セルロース樹脂、および、ポリスチレン樹脂が挙げられる。オレフィン樹脂として、例えば、ポリエチレン、ポリプロピレン、および、シクロオレフィンポリマーが挙げられる。ポリエステル樹脂として、例えば、ポリエチレンテレフタレート（ＰＥＴ）、ポリブチレンテレフタレート、および、ポリエチレンナフタレートが挙げられる。（メタ）アクリル樹脂として、例えば、ポリメタクリレートが挙げられる。透明基材４１の材料として、透明性および耐透湿性の観点から、好ましくは、ポリエステル樹脂、より好ましくは、ポリエチレンテレフタレート（ＰＥＴ）が挙げられる。
【００２９】
透明基材４１は、透明性を有している。具体的には、透明基材４１の全光線透過率（ＪＩＳ  Ｋ  ７３７５−２００８）は、例えば、６０％以上、好ましくは、８０％以上、より好ましくは、８５％以上である。
【００３０】
透明基材４１の厚みは、例えば、１μｍ以上、好ましくは、１０μｍ以上、好ましくは、３０μｍ以上、また、例えば、１０００μｍ以下、好ましくは、５００μｍ以下、より好ましくは、２５０μｍ以下、さらに好ましくは、２００μｍ以下、とりわけ好ましくは、１００μｍ以下、最も好ましくは、６０μｍ以下である。
【００３１】
＜機能層＞
機能層４２は、透明基材４１の厚み方向一方面に配置されている。
【００３２】
機能層４２は、フィルム形状を有する。
【００３３】
機能層４２としては、例えば、ハードコート層が挙げられる。
【００３４】
このような場合には、基材層２は、透明基材４１と、ハードコート層とを、厚み方向一方側に向かって順に備える。
【００３５】
以下の説明では、機能層４２がハードコート層である場合について、説明する。
【００３６】
ハードコート層は、透明導電性シート１に傷が発生することを抑制するための保護層である。
【００３７】
ハードコート層は、例えば、ハードコート組成物から形成される。
【００３８】
ハードコート組成物は、樹脂、および、必要により、粒子を含む。つまり、ハードコート層は、樹脂、および、必要により、粒子を含む。
【００３９】
樹脂としては、例えば、熱可塑性樹脂、および、硬化性樹脂が挙げられる。熱可塑性樹脂としては、例えば、ポリオレフィン樹脂が挙げられる。
【００４０】
硬化性樹脂としては、例えば、活性エネルギー線（例えば、紫外線、および、電子線）の照射により硬化する活性エネルギー線硬化性樹脂、および、加熱により硬化する熱硬化性樹脂が挙げられる。硬化性樹脂としては、好ましくは、活性エネルギー線硬化性樹脂が挙げられる。
【００４１】
活性エネルギー線硬化性樹脂としては、例えば、（メタ）アクリル系紫外線硬化性樹脂、ウレタン樹脂、メラミン樹脂、アルキド樹脂、シロキサン系ポリマー、および、有機シラン縮合物が挙げられる。活性エネルギー線硬化性樹脂としては、好ましくは、（メタ）アクリル系紫外線硬化性樹脂が挙げられる。
【００４２】
また、樹脂は、例えば、特開２００８−８８３０９号公報に記載の反応性希釈剤を含むことができる。具体的には、樹脂は、多官能（メタ）アクリレートを含むことができる。
【００４３】
樹脂は、単独使用または２種以上併用できる。
【００４４】
粒子としては、例えば、金属酸化物微粒子および有機系微粒子が挙げられる。金属酸化物微粒子の材料としては、例えば、シリカ、アルミナ、チタニア、ジルコニア、酸化カルシウム、酸化錫、酸化インジウム、酸化カドミウム、および、酸化アンチモンが挙げられる。有機系微粒子の材料としては、ポリメチルメタクリレート、シリコーン、ポリスチレン、ポリウレタン、アクリル−スチレン共重合体、ベンゾグアナミン、メラミン、および、ポリカーボネートが挙げられる。
【００４５】
粒子は、単独使用または２種以上併用できる。
【００４６】
また、ハードコート組成物には、必要により、チキソトロピー付与剤、光重合開始剤、充填剤（例えば、有機粘土）、および、レベリング剤を適宜の割合で配合することができる。また、ハードコート組成物は、公知の溶剤で希釈することができる。
【００４７】
また、ハードコート層を形成するには、詳しくは後述するが、ハードコート組成物の希釈液を透明基材４１の厚み方向一方面に塗布し、必要により加熱して、乾燥させる。乾燥後、例えば、活性エネルギー線照射により、ハードコート組成物を硬化させる。
【００４８】
これにより、ハードコート層を形成する。
【００４９】
ハードコート層の厚みは、例えば、０．１μｍ以上、好ましくは、０．５μｍ以上、より好ましくは、１μｍ以上、また、例えば、２０μｍ以下、好ましくは、１０μｍ以下、より好ましくは、５μｍ以下である。
【００５０】
＜透明導電層＞
透明導電層３は、基材層２の厚み方向一方側に配置されている。具体的には、透明導電層３は、基材層２の基材第１主面２１の全面に接触している。透明導電層３は、所定厚みを有し、好ましくは、厚み方向に直交する面方向に延びる単一の層である領域を含み、より好ましくは、厚み方向に直交する面方向に延びる単一の層である。具体的には、好ましくは、透明導電層３は、厚み方向に積層される複数の層ではない領域を含み、より好ましくは、透明導電層３は、厚み方向に積層される複数の層ではない。より詳しくは、面方向に沿って仕切られる複数の透明導電層であって、基材層２の第１主面２１に平行な境界を含む複数の透明導電層は、本発明の透明導電層に含まれないことが好ましい。
【００５１】
透明導電層３は、厚み方向に互いに対向する第１主面５および第２主面６を備える。
【００５２】
第１主面５は、厚み方向一方側に露出する。第１主面５は、平坦面である。
【００５３】
第２主面６は、第１主面５の厚み方向他方側に間隔を隔てて対向配置される。第２主面６は、第１主面２１に平行な平坦面である。この一実施形態では、第２主面６は、基材第１主面２１に接触する。
【００５４】
なお、平坦面とは、第１主面５と第２主面６とが略平行の平面であることを問わない。例えば、観察できない程度の微細な凹凸、波打ちは、許容される。
【００５５】
図２に示すように、側面５５は、第１主面５の周端縁および第２主面６の周端縁を連結する。断面視において、側面５５は、第１主面５の一端縁および第２主面６の一端縁を連結する一側面５６と、第１主面５の他端縁および第２主面６の他端縁を連結する他側面（図示せず）とを有する。
【００５６】
この透明導電層３は、結晶質である。好ましくは、透明導電層３は、面方向で、非晶質な領域を含まず、結晶質な領域のみを含む。なお、非晶質な領域を含む透明導電層は、例えば、透明導電層の面方向の結晶粒をTEMで観察することにより、同定される。
【００５７】
透明導電層３が結晶質である場合には、例えば、透明導電層３を、５質量％の塩酸水溶液に１５分間浸漬した後、水洗および乾燥し、第１主面５において１５ｍｍ程度の間の二端子間抵抗を測定し、二端子間抵抗が１０ｋΩ以下である。一方、上記した二端子間抵抗が１０ｋΩ超過であれば、透明導電層３は、非晶質である。
【００５８】
透明導電層３は、複数の結晶粒４を有する。結晶粒４は、グレインと称されることもある。結晶粒４は、粒界の一例としての第１粒界７に仕切られる第１結晶粒３１を含む。
【００５９】
第１結晶粒３１は、第２主面６および側面５５に面さず、第１主面５に面する。つまり、第１結晶粒３１は、第１主面５のみに面する。
【００６０】
第１粒界７は、２つの端縁２３を含む。また、第１粒界７は、いずれも第１主面５に開放される。第１粒界７において、両端縁２３の間の中間領域２５は、第２主面６および側面５５に接触しない。第１粒界７は、断面視において、厚み方向一方側に向かって開放される略Ｕ字形状を有する。また、第１粒界７は、一端縁２３から厚み方向他方側に向かって進み、厚み方向途中部において、幅方向（厚み方向に直交する方向の一例）に進み、その後、厚み方向一方面側に向かって、他端縁２３に戻る経路を有する。なお、第１粒界７は、一端縁２３から厚み方向他方側に向かって進み、厚み方向途中部において、折り返した後、厚み方向一方面側に向かって、他端縁２３に戻る経路を有してもよい。
【００６１】
また、図示しないが、第１結晶粒３１は、透明導電層３に複数設けられていてもよい。この場合には、互いに隣り合う透明導電層３のそれぞれの一端縁２３が共通してもよい。
【００６２】
また、この実施形態では、第１粒界７の中間領域２５は、第１分岐点２６および第２分岐点２７を含む。
【００６３】
第１分岐点２６を起点として、第１粒界７から第２粒界８が分岐する。また、第２粒界８は、一端縁が中間領域２５に含まれ、他端縁が一側面５６（側面５５）に開放される。そして、第２粒界８と、第１粒界７において一端縁２３から中間領域２５の途中部に至る部分とによって、第２結晶粒３２が仕切られる。
【００６４】
第２結晶粒３２は、第２主面６に面さず、第１主面５および一側面５６に面する。つまり、第２結晶粒３２は、第１主面５および一側面５６のみに面する。
【００６５】
また、第２分岐点２７を起点として、第１粒界７から第３粒界９が分岐する。第３粒界９は、一端縁が中間領域２５に含まれ、他端縁が第２主面６に開放される。そして、第３粒界９と、第１粒界７の中間領域２５と、第２粒界８とによって、第３結晶粒３３が仕切られる。
【００６６】
第３結晶粒３３は、第１主面５に面さず、第２主面６および一側面５６に面する。つまり、第２結晶粒３２は、第２主面６および一側面５６のみに面する。
【００６７】
また、第１主面５と第２主面６との両方に面する第４結晶粒４４を透明導電層３が含むことができる。
【００６８】
透明導電層３は、第１結晶粒３１を含有する結晶質層であればよく、第１結晶粒３１と、第２結晶粒３２、第３結晶粒３３、第４結晶粒４４などの他の結晶粒との存在比は任意である。
【００６９】
第１粒界７、第２粒界８および第３粒界は、例えば、スパッタリング時の基材層２の温度や、成膜気圧、ターゲット表面の磁場強度、および、透明導電層３の厚みを調整することにより、形成することができる。
【００７０】
透明導電層３は、材料と、微量のアルゴン原子よりも原子番号の大きい希ガス原子（以下、第１希ガス原子と称する。）とを含む。透明導電層３は、好ましくは、材料と、微量の第１希ガス原子とからなる。具体的には、透明導電層３では、材料マトリックス中に、微量の第１希ガス原子が存在する。
【００７１】
材料は、特に限定されない。材料としては、例えば、Ｉｎ、Ｓｎ、Ｚｎ、Ｇａ、Ｓｂ、Ｎｂ、Ｔｉ、Ｓｉ、Ｚｒ、Ｍｇ、Ａｌ、Ａｕ、Ａｇ、Ｃｕ、Ｐｄ、および、Ｗからなる群より選択される少なくとも１種の金属を含む金属酸化物が挙げられる。
【００７２】
具体的には、金属酸化物として、スズ含有酸化物、インジウム亜鉛複合酸化物（ＩＺＯ）、インジウムガリウム亜鉛複合酸化物（ＩＧＺＯ）、および、インジウムガリウム複合酸化物（ＩＧＯ）が挙げられる。スズ含有酸化物としては、例えば、インジウムスズ複合酸化物（ＩＴＯ）、および、アンチモンスズ複合酸化物（ＡＴＯ）が挙げられる。金属酸化物として、好ましくは、スズ含有酸化物が挙げられる。材料がスズ含有酸化物であれば、透明性および電気伝導性に優れる。
【００７３】
透明導電層３（スズ含有酸化物）における酸化スズ（ＳｎＯ２）の含有量は、特に限定されず、例えば、０．５質量％以上、好ましくは、３質量％以上、より好ましくは、６質量％以上、また、例えば、５０質量％未満、好ましくは、２５質量％以下、より好ましくは、１５質量％以下である。
【００７４】
第１希ガス原子としては、例えば、クリプトン原子、および、キセノン原子が挙げられ、好ましくは、クリプトン原子が挙げられる。
【００７５】
第１希ガス原子は、後述するスパッタリングガスとしての第１希ガスに由来する。換言すれば、詳しくは後述するが、スパッタリング法において、スパッタリングガスとしての第１希ガス（後述）に由来する第１希ガス原子が、透明導電層３に取り込まれる。
【００７６】
透明導電層３における第１希ガス原子の含有量は、例えば、１.０原子％以下、より好ましくは、０.７原子％以下、さらに好ましくは、０.５原子％以下、とりわけ好ましくは、０.３原子％以下、最も好ましくは、０.２原子％以下、さらには、０.１原子％未満、また、例えば、０.０００１原子％以上である。
【００７７】
第１希ガス原子の含有量は、例えば、ラザフォード後方散乱分光法により測定することができる。また、第１希ガス原子の存在は、例えば、蛍光Ｘ線分析により確認することができる。透明導電層３において、第１希ガス原子の含有量が過度に少ない場合（具体的には、第１希ガス原子の含有量が、ラザフォード後方散乱分析の検出限界値（下限値）以上でない場合）には、第１希ガス原子の含有量をラザフォード後方散乱分析によって、定量できない場合がある。しかし、本願では、このような場合であっても、蛍光Ｘ線分析によって、第１希ガス原子の存在が同定される場合には、第１希ガス原子の含有量が、少なくとも、０.０００１原子％以上であると判断する。
【００７８】
透明導電層３の厚みは、例えば、４０ｎｍ以上、好ましくは、６０ｎｍ以上、より好ましくは、７０ｎｍ以上、さらに好ましくは、、耐透湿性の観点から、１００ｎｍ以上、とりわけ好ましくは、１２０ｎｍ以上、最も好ましくは、１４０ｎｍ以上、また、薄型化の観点から、例えば、１０００ｎｍ以下、好ましくは、５００ｎｍ以下、より好ましくは、３００ｎｍ未満、さらに好ましくは、２００ｎｍ以下、とりわけ好ましくは、１５０ｎｍ未満、最も好ましくは、１４８ｎｍ以下である。透明導電層３の厚みの求め方は、後の実施例で詳述する。
【００７９】
透明導電層３の厚みに対する、断面視における２つの端縁２３間の長さ（第１結晶粒３１が複数である場合には、長さの平均）の比は、例えば、０．１以上、好ましくは、０．２５以上、また、例えば、２０以下、好ましくは、１０以下、より好ましくは、５以下、さらに好ましくは、３以下である。上記した比が上記した下限を上回り、また、上記した上限を下回れば、透明導電層３のエッチング速度を高めることができる。
【００８０】
複数の結晶粒４における最大結晶粒径は、特に限定されず、例えば、５００ｎｍ以下、好ましくは、４００ｎｍ以下、より好ましくは、３５０ｎｍ以下、さらに好ましくは、３００ｎｍ以下、とりわけ好ましくは、２５０ｎｍ以下、もっとも好ましくは、２００ｎｍ以下であり、また、例えば、１ｎｍ以上、好ましくは、１０ｎｍ以上である。複数の結晶粒４における最大結晶粒径が上記した上限以下であれば、透明導電層３の第１主面５における単位面積における第１粒界７の量を高めることができ、そのため、エッチング速度を高めることができる。
【００８１】
透明導電層３の表面抵抗は、例えば、２００Ω／□以下、好ましくは、５０Ω／□以下、より好ましくは、３０Ω／□以下、さらに好ましくは、２０Ω／□以下、とりわけ好ましくは、１５Ω／□以下であり、また、例えば、０Ω／□超過である。
【００８２】
透明導電層３の比抵抗値は、例えば、２．２×１０−4Ωｃｍ以下、好ましくは、１．８×１０−4Ωｃｍ以下、より好ましくは、１．６×１０−4Ωｃｍ以下、さらに好ましくは、１．０×１０−4Ωｃｍ以下である。また、上記比抵抗値は、例えば、０．１×１０−４Ω・ｃｍ以上、好ましくは、０．５×１０−４Ω・ｃｍ以上、より好ましくは、１．０×１０−４Ω・ｃｍ以、さらに好ましくは、１．０１×１０−４Ω・ｃｍ以上である。比抵抗値は、透明導電層３の厚みと表面抵抗の値とを乗じることで求めることができる。
【００８３】
＜透明導電層および透明導電性シートの製造方法＞
透明導電層３および透明導電性シート１の製造方法を、図３を参照して説明する。
【００８４】
透明導電層３および透明導電性シート１の製造方法は、基材層２を準備する第１工程と、基材層２の厚み方向一方面に、透明導電層３を配置する第２工程と、透明導電層３を加熱する第３工程とを備える。また、この製造方法では、各層を、例えば、ロールトゥロール方式で、順に配置する。
【００８５】
＜第１工程＞
第１工程では、基材層２を準備する。
【００８６】
基材層２を準備するには、図３Ａに示すように、まず、透明基材３を準備する。
【００８７】
次いで、図３Ｂに示すように、透明基材４１の厚み方向一方面に、ハードコート組成物の希釈液を塗布し、乾燥後、紫外線照射または加熱により、ハードコート組成物を硬化させる。これにより、透明基材４１の厚み方向一方面に、ハードコート層（機能層４２）を形成する。これにより、基材層２を準備する。
【００８８】
＜第２工程＞
第２工程では、図３Ｃに示すように、基材層２の厚み方向一方面に、透明導電層３を配置する。
【００８９】
具体的には、スパッタリング装置において、透明導電層３の材料からなるターゲットに、基材層２の厚み方向一方面を対向させながら、スパッタリングガス存在下、スパッタリングする。また、スパッタリングにおいて、基材層２は、成膜ロールの周方向に沿って、密着している。また、このとき、スパッタリングガス以外に、例えば、反応性ガス（例えば、酸素）を存在させることもできる。
【００９０】
スパッタリングガスは、アルゴン原子よりも原子番号の大きい希ガス（以下、第１希ガスと称する。）である。第１希ガスとしては、例えば、クリプトンガス、および、キセノンガスが挙げられ、好ましくは、クリプトンガスが挙げられる。
【００９１】
スパッタリング装置内におけるスパッタリングガスの分圧は、例えば、０．０５Ｐａ以上、好ましくは、０．１Ｐａ以上、また、例えば、１０Ｐａ以下、好ましくは、５Ｐａ以下、より好ましくは、１Ｐａ以下である。
【００９２】
図４に示すように、反応性ガスの導入量は、非晶質の透明導電層３の表面抵抗によって見積もることができる。詳しくは、非晶質の透明導電層３内部に導入される反応性ガスの導入量によって、非晶質の透明導電層３の膜質（表面抵抗）が変化するため、目的とする非晶質の透明導電層３の表面抵抗に応じて、反応性ガスの導入量を調整することができる。なお、非晶質の透明導電層３を加熱して結晶膜の透明導電層３を得るためには、図４の領域Ｘの範囲で反応性ガスの導入量を調整し、非晶質の透明導電層３を得るのがよい。
【００９３】
具体的には、非晶質の透明導電層３の比抵抗が、例えば、８．０×１０−４Ω・ｃｍ以下、好ましくは、７．０×１０−４Ω・ｃｍ以下、また、例えば、２．０×１０−４Ω・ｃｍ、好ましくは、４．０×１０−４Ω・ｃｍ以上、より好ましくは、５．０×１０−４Ω・ｃｍ以上となるように、反応性ガスを導入する。
【００９４】
スパッタリング装置内における圧力は、実質的に、スパッタリングガスの分圧、および、反応性ガスの分圧の合計圧力である。
【００９５】
電源は、例えば、ＤＣ電源、ＡＣ電源、ＭＦ電源、および、ＲＦ電源のいずれであってもよい。また、これらの組み合わせであってもよい。
【００９６】
ターゲットの長辺に対する放電出力の値は、例えば、０．１Ｗ／ｍｍ以上、好ましくは、０．５Ｗ／ｍｍ、より好ましくは、１Ｗ／ｍｍ以上、さらに好ましくは、５Ｗ／ｍｍ以上、また、例えば、３０Ｗ／ｍｍ以下、好ましくは、１５Ｗ／ｍｍ以下である。なお、ターゲットの長辺方向は、例えば、ロールトゥロール方式のスパッタリング装置における、搬送方向と直交する方向（ＴＤ方向）である。
【００９７】
ターゲット表面上の水平磁場強度は、例えば、１０ｍＴ以上、好ましくは、６０ｍＴ以上であり、また、例えば、３００ｍＴ以下である。ターゲット表面上の水平磁場強度を上記範囲とすることで、透明導電層３内の第１希ガス原子の量を低減でき、低比抵抗性に優れる透明導電層３を製造できる。
【００９８】
そして、スパッタリングによりターゲットからはじき出された透明導電層３の材料は、基材層２に着膜する。この時、熱エネルギーが発生するため、好ましくは、透明導電層３の成膜時に、成膜ロールによって、基材層２の冷却を通じて透明導電層３を冷却し、透明導電層３の結晶化を抑制する。
【００９９】
詳しくは、成膜ロールの温度（ひいては、基材層２の温度）は、例えば、−５０℃以上、好ましくは、−２０℃以上、より好ましくは、−１０℃以上であり、また、例えば、３０℃以下、好ましくは、２０℃以下、より好ましくは、１５℃以下、さらに好ましくは、１０℃以下、とりわけ好ましくは、５℃以下である。上記温度範囲であれば、基材２を十分冷却でき、透明導電層３成膜時の結晶成長（特に、透明導電層３の厚み方向の結晶成長）を抑制できるため、後述の第３工程を経た後の透明導電層３において、第１結晶粒を得やすい。
【０１００】
これにより、基材層２の厚み方向一方面に、非晶質の透明導電層３を配置する。
【０１０１】
また、上記したように、スパッタリングガスとしての第１希ガスを用いているため、第１希ガスに由来する第１希ガス原子が、透明導電層３に取り込まれる。
【０１０２】
＜第３工程＞
第３工程では、非晶質の透明導電層３を加熱する。例えば、加熱装置（例えば、赤外線ヒーター、および、熱風オーブン）によって、非晶質の透明導電層３を加熱する。
【０１０３】
加熱温度は、例えば、８０℃以上、好ましくは、１１０℃以上、また、例えば、２００℃未満、好ましくは、１８０℃以下である。また、加熱時間は、例えば、１分以上、好ましくは、１０分間以上、より好ましくは、３０分間以上、また、例えば、２４時間以下、好ましくは、４時間以下、より好ましくは、２時間以下である。
【０１０４】
これにより、図３Ｄに示すように、非晶質の透明導電層３が結晶化され、結晶質の透明導電層３が形成される。
【０１０５】
これにより、透明導電層３が得られるとともに、基材層２と、透明導電層３とを順に備える透明導電性シート１が得られる。
【０１０６】
その後、透明導電層３をパターンニングすることもできる。パターンニングは、例えば、エッチングによって実施される。
【０１０７】
透明導電層３をパターンニングすれば、透明導電層３はパターン形状を有する。透明導電層３がパターン形状を有すると、パターン形状を自由に設計することができる。
【０１０８】
＜透明導電性シート付き物品および透明導電層付き物品＞
透明導電性シート１を、部品の厚み方向一方面に配置して、透明導電性シート付き物品を得ることもできる。
【０１０９】
透明導電性シート付き物品は、部品と、透明導電性シート１とを厚み方向一方側に向かって順に備える。詳しくは、透明導電性シート付き物品は、部品と、基材層２と、透明導電層３とを厚み方向一方側に向かって順に備える。
【０１１０】
物品としては、特に限定されず、例えば、素子、部材、および、装置が挙げられる。より具体的には、素子としては、例えば、調光素子および光電変換素子が挙げられる。調光素子としては、例えば、電流駆動型調光素子および電界駆動型調光素子が挙げられる。電流駆動型調光素子としては、例えば、エレクトロクロミック（ＥＣ）調光素子が挙げられる。電界駆動型調光素子としては、例えば、ＰＤＬＣ（ｐｏｌｙｍｅｒ  ｄｉｓｐｅｒｓｅｄ  ｌｉｑｕｉｄ  ｃｒｙｓｔａｌ）調光素子、ＰＮＬＣ（ｐｏｌｙｍｅｒ  ｎｅｔｗｏｒｋ  ｌｉｑｕｉｄ  ｃｒｙｓｔａｌ）調光素子、および、ＳＰＤ（ｓｕｓｐｅｎｄｅｄ  ｐａｒｔｉｃｌｅ  ｄｅｖｉｃｅ）調光素子が挙げられる。光電変換素子としては、例えば、太陽電池が挙げられる。太陽電池としては、例えば、有機薄膜太陽電池、ペロブスカイト太陽電池、および、色素増感太陽電池が挙げられる。部材としては、例えば、電磁波シールド部材、熱線制御部材、ヒーター部材、照明、および、アンテナ部材が挙げられる。装置としては、例えば、タッチセンサ装置および画像表示装置が挙げられる。
【０１１１】
透明導電性シート付き物品は、例えば、部品と、透明導電性シート１における基材層２とを固着機能層を介して、接着することにより得られる。
【０１１２】
固着機能層としては、例えば、粘着層および接着層が挙げられる。
【０１１３】
固着機能層としては、透明性を有するものであれば特に材料の制限なく使用できる。固着機能層は、好ましくは、樹脂から形成されている。樹脂としては、例えば、アクリル樹脂、シリコーン樹脂、ポリエステル樹脂、ポリウレタン樹脂、ポリアミド樹脂、ポリビニルエーテル樹脂、酢酸ビニル／塩化ビニルコポリマー、変性ポリオレフィン樹脂、エポキシ樹脂、フッ素樹脂、天然ゴム、および、合成ゴムが挙げられる。。特に、光学的透明性に優れ、適度な濡れ性、凝集性および接着性などの粘着特性を示し、耐候性および耐熱性等にも優れるという観点から、樹脂として、好ましくは、アクリル樹脂が選択される。
【０１１４】
固着機能層（固着機能層を形成する樹脂）には、透明導電層３の腐食およびマイグレーション抑制するために、公知の腐食防止剤、および、マイグレーション防止剤（例えば、特開２０１５−０２２３９７号に開示の材料）を添加することもできる。また、固着機能層（固着機能層を形成する樹脂）には、透明導電性シート付き物品の屋外使用時の劣化を抑制するために、公知の紫外線吸収剤を添加してもよい。紫外線吸収剤としては、例えば、ベンゾフェノン系化合物、ベンゾトリアゾール系化合物、サリチル酸系化合物、シュウ酸アニリド系化合物、シアノアクリレート系化合物、および、トリアジン系化合物が挙げられる。
【０１１５】
また、透明導電性シート付き物品における透明導電層３の上面にカバー層を配置することもできる。
【０１１６】
カバー層は、透明導電層３を被覆する層であり、透明導電層３の信頼性を向上させ、キズによる機能劣化を抑制できる。
【０１１７】
カバー層は、好ましくは、誘電体である。カバー層は、樹脂および無機材料の混合物から形成されている。樹脂としては、固着機能層で例示する樹脂が挙げられる。無機材料は、例えば、酸化珪素、酸化チタン、酸化ニオブ、酸化アルミニウム、二酸化ジルコニウム、酸化カルシウムなどの無機酸化物およびフッ化マグネシウムなどのフッ化物を含有する組成からなる。
【０１１８】
また、カバー層（樹脂および無機材料の混合物）には、上記した固着機能層と同様の観点から、腐食防止剤、マイグレーション防止剤、および、紫外線吸収剤を添加することもできる。
【０１１９】
また、部品と、透明導電性シート１における透明導電層３とを固着機能層を介して、接着することにより、透明導電性シート付き物品を得ることもできる。
【０１２０】
また、透明導電層３を、部品の厚み方向一方面に配置して、透明導電層付き物品を得ることもできる。
【０１２１】
透明導電層付き物品は、部品と、透明導電層３とを厚み方向一方側に向かって順に備える。
【０１２２】
透明導電層付き物品は、部品の厚み方向一方面に、スパッタリング法により、透明導電層３を配置するか、部品の厚み方向一方面に、透明導電性シート１から、透明導電層３を転写することにより得られる。
【０１２３】
また、部品と、透明導電層３とを、上記固着機能層を介して、接着することもできる。
【０１２４】
また、透明導電層付き物品における透明導電層３の上面にカバー層を配置することもできる。
【０１２５】
＜一実施形態の作用効果＞
この透明導電層３では、第１主面５にエッチング液が接触すると、エッチング液が２つの端縁２３から第１粒界７に浸入し易い。そのため、この第１粒界７に仕切られる第１結晶粒３１が容易にエッチングされ易い。具体的には、第１結晶粒３１を仕切る第１粒界７の両端縁２３がいずれも第１主面５に面するため、エッチング液が第１粒界７に浸入すると、両端縁２３からのエッチング液が、中間領域２５で合流する。第１結晶粒３１は、例えば、第２主面６に面する第３結晶粒３３に支持されず、透明導電層３から容易にエッチング（欠落・脱落を含む）され易い。その結果、この透明導電性シート１では、透明導電層３のエッチング速度が高い。
【０１２６】
また、この透明導電層３では、一側面５６にエッチング液が接触すると、エッチング液が第２粒界８に浸入し易い。そのため、第２粒界８に仕切られる第２結晶粒３２が容易に剥離し易い。その結果、この透明導電性シート１では、透明導電層３のエッチング速度がより一層高い。
【０１２７】
一方、透明導電層３が、第１粒界７および第１結晶粒３１を有すると、キャリア移動度の観点から、比抵抗が高くなる傾向がある。
【０１２８】
しかし、透明導電層３は、スパッタリングガスに由来する原子（第１希ガス原子）を含む。そのため、透明導電層３が、第１粒界７および第２粒界８を有していても、透明導電層３の比抵抗を低くできる。
【０１２９】
詳しくは、スパッタリング法によって、透明導電層３を製造する場合には、スパッタリングガスに由来する原子が透明導電層３に取り込まれる。このようなスパッタリングガスに由来する原子は、透明導電層３の結晶化を阻害する。その結果、透明導電層３の比抵抗が高くなる。
【０１３０】
一方、透明導電層３は、スパッタリングガスとして、第１希ガスを用いて得られる。第１希ガスは、アルゴンよりも原子量が大きいため、第１希ガスに由来する原子（第１希ガス原子）が、透明導電層３に取り込まれることを抑制できる。つまり、この透明導電層３は、第１希ガスに由来する原子（第１希ガス原子）を含むものの、上記したように、その量は抑制されている。そのため、第１希ガス原子によって、透明導電層３の結晶化が阻害されることを抑制できる。その結果、透明導電層３の比抵抗を低くできる。
【０１３１】
以上より、透明導電層３は、比抵抗を低くでき、かつ、エッチング速度が高い。
【０１３２】
そして、このような透明導電層３を備える透明導電性シート１、タッチセンサ、調光素子、光電変換素子、熱線制御部材、アンテナ、電磁波シールド部材および画像表示装置は、比抵抗を低くでき、かつ、エッチング速度が高い。
【０１３３】
＜変形例＞
以下の各変形例において、上記した一実施形態と同様の部材および工程については、同一の参照符号を付し、その詳細な説明を省略する。また、各変形例は、特記する以外、一実施形態と同様の作用効果を奏することができる。さらに、一実施形態およびその変形例を適宜組み合わせることができる。
【０１３４】
また、図５に示すように、他端縁が第２主面６に開放する２つの第３粒界９と、第１粒界７の中間領域２５とによって仕切られる第４結晶粒３４を透明導電層３が備えることもできる。中間領域２５は、２つの第２分岐点２７を含む。
【０１３５】
第４結晶粒３４は、一側面５６および第１主面５に面さず、第２主面６のみに面する。
【０１３６】
さらに、図６に示すように、第１主面５、第２主面６、側面５５のいずれにも面さない第５結晶粒５７を含むことができる。
【０１３７】
図７に示すように、透明導電層３は、上記した第３結晶粒３３および第４結晶粒３４（図２参照）を有さず、つまり、第２主面６に面しない結晶粒４のみを有する。この場合には、中間領域２５は、第１分岐点２６および第２分岐点２７（図２参照）を含まない。
【０１３８】
好ましくは、一実施形態のように、中間領域２５が第２分岐点２７を含み、透明導電層３が、第４結晶粒３４を含む。これによって、エッチング液が第２分岐点２７から第４結晶粒３４に浸入し、第２主面６に至ると、第４結晶粒３４の欠落が促進される。そのため、エッチング速度をより一層高くできる。
【０１３９】
上記した説明では、透明導電性シート１は、基材層２と、透明導電層３とを厚み方向一方側に向かって順に備える。また、このような透明導電性シート１において、透明導電層３は、第１希ガス原子を含有する。
【０１４０】
一方、透明導電性シート１は、さらに、第１希ガス原子を含有しない透明導電層（以下、第１希ガス原子不含透明導電層４３と称する。）を備えることもできる。
【０１４１】
具体的には、図８に示すように、透明導電性シート１は、基材層２と、透明導電層３と、第１希ガス原子不含透明導電層４３とを厚み方向一方側に向かって順に備える。より具体的には、透明導電性シート１は、基材層２と、基材層２の厚み方向一方面に配置される透明導電層３と、透明導電層３の厚み方向一方面に配置される第１希ガス原子不含透明導電層４３とを備える。
【０１４２】
第１希ガス原子不含透明導電層４３は、第１希ガス原子を含まず、上記材料（詳しくは、透明導電層３が含む材料と同様の材料）と、微量のアルゴン原子以下の原子番号を有する希ガス原子（以下、第２希ガス原子と称する。）とを含む。第１希ガス原子不含透明導電層４３は、好ましくは、上記材料と、微量の第２希ガス原子とからなる。具体的には、第１希ガス原子不含透明導電層４３では、上記材料マトリックス中に、微量の第２希ガス原子が存在する。
【０１４３】
第２希ガス原子としては、例えば、アルゴン原子、ネオン原子、および、ヘリウム原子が挙げられ、好ましくは、アルゴン原子が挙げられる。
【０１４４】
第２希ガス原子は、後述するスパッタリングガスとしての第２希ガスに由来する。換言すれば、詳しくは後述するが、スパッタリング法において、スパッタリングガスとしての第２希ガス（後述）に由来する第２希ガス原子が、第１希ガス原子不含透明導電層４３に取り込まれる。
【０１４５】
第２希ガス原子は、第１希ガス原子よりも原子量が小さいため、透明導電層３における第２希ガス原子の含有量は、第１希ガス原子の含有量よりも多くなる。そのため、第１希ガス原子不含透明導電層４３における第２希ガス原子の含有量は、具体的には、２.０原子％以下、好ましくは、１.０原子％以下、さらに好ましくは、０.７原子％以下、とりわけ好ましくは、０.５原子％以下、最も好ましくは、０.３原子％以下、さらには、０.２原子％以下、また、例えば、０.０００１原子％以上である。
【０１４６】
第２希ガス原子の含有量の確認方法、および、第２希ガス原子の存在の確認方法は、上記した第１希ガス原子の含有量の確認方法、および、第１希ガス原子の存在の確認方法と同様である。
【０１４７】
第１希ガス原子不含透明導電層４３の厚みは、例えば、１ｎｍ以上、好ましくは、１０ｎｍ以上、より好ましくは、３０ｎｍ以上、さらに好ましくは、７０ｎｍ以上、また、例えば、５００ｎｍ以下、好ましくは、３００ｎｍ未満、より好ましくは、２００ｎｍ以下、さらに好ましくは、１５０ｎｍ未満、とりわけ好ましくは、１００ｎｍ以下である。第１希ガス原子不含透明導電層４３の厚みの求め方は、透明導電層３の厚みの求め方と同様である。
【０１４８】
そして、透明導電層３の厚み方向一方面に、第１希ガス原子不含透明導電層４３を配置するには、上記第２工程において、基材層２の厚み方向一方面に透明導電層３を配置した後に、透明導電層３の厚み方向一方面に、第１希ガス原子不含透明導電層４３を配置する。
【０１４９】
具体的には、スパッタリング装置において、第１希ガス原子不含透明導電層４３の材料からなるターゲットに、透明導電層３の厚み方向一方面を対向させながら、スパッタリングガス存在下、スパッタリングする。また、スパッタリングにおいて、透明導電層３（詳しくは、透明導電層３を備える基材層２）は、成膜ロールの周方向に沿って、密着している。また、このとき、スパッタリングガス以外に、例えば、反応性ガス（例えば、酸素）を存在させることもできる。
【０１５０】
スパッタリングガスは、アルゴン原子以下の原子番号を有する希ガス（以下、第２希ガスと称する。）である。第２希ガスとしては、例えば、アルゴンガス、ネオンガス、および、ヘリウムガスが挙げられ、好ましくは、アルゴンガスが挙げられる。
【０１５１】
スパッタリング装置内におけるスパッタリングガスの分圧、反応性ガスの導入量、電源、および、ターゲットの長辺に対する放電出力の値は、上記した透明導電層３を配置する際のスパッタリング条件と同様である。
【０１５２】
そして、スパッタリングによりターゲットからはじき出された第１希ガス原子不含透明導電層４３の材料は、透明導電層３に着膜する。この時、熱エネルギーが発生するため、第１希ガス原子不含透明導電層４３の成膜時には、成膜ロールによって、透明導電層３の冷却を通じて第１希ガス原子不含透明導電層４３を冷却し、第１希ガス原子不含透明導電層４３の結晶化を抑制する。
【０１５３】
詳しくは、成膜ロールの温度は、上記した透明導電層３を配置する際のスパッタリングにおける成膜ロールの温度と同様である。
【０１５４】
これにより、透明導電層３の厚み方向一方面に、非晶質の第１希ガス原子不含透明導電層４３を配置する。
【０１５５】
また、上記したように、スパッタリングガスとしての第２希ガスを用いているため、第２希ガスに由来する第２希ガス原子が、第１希ガス原子不含透明導電層４３に取り込まれる。
【０１５６】
これにより、第１希ガス原子不含透明導電層４３が得られるとともに、基材層２と、透明導電層３と、第１希ガス原子不含透明導電層４３とを順に備える透明導電性シート１が得られる。
【０１５７】
また、図８において、透明導電性シート１は、基材層２と、透明導電層３と、第１希ガス原子不含透明導電層４３とを厚み方向一方側に向かって順に備える。一方、図示しないが、透明導電性シート１は、基材層２と、第１希ガス原子不含透明導電層４３と、透明導電層３とを厚み方向一方側に向かって順に備えることもできる。
【０１５８】
また、上記した説明では、機能層４２がハードコート層である場合について説明したが、機能層４２は、光学調整層であってもよい。
【０１５９】
光学調整層は、透明導電層３のパターン視認を抑制したり、透明導電性シート１内の界面での反射を抑制しつつ、透明導電性シート１に優れた透明性を確保するために、透明導電性シート１の光学物性（例えば、屈折率）を調整する層である。
【０１６０】
光学調整層は、例えば、光学調整組成物から形成される。
【０１６１】
光学調整組成物は、例えば、樹脂および粒子を含有する。樹脂としては、上記ハードコート組成物で挙げた樹脂が挙げられる。粒子としては、上記ハードコート組成物で挙げた粒子が挙げられる。光学調整組成物は、樹脂単体、または、無機物単体であってもよい。樹脂としては、上記ハードコート組成物で挙げた樹脂が挙げられる。また、無機物としては、例えば、酸化珪素、アルミナ、チタニア、ジルコニア、酸化カルシウム、酸化錫、酸化インジウム、酸化カドミウム、酸化アンチモンなどの半金属酸化物および／または金属酸化物が挙げられる。半金属酸化物および／または金属酸化物は、化学両論組成であるか否かは問わない。
【０１６２】
光学調整層の厚みは、例えば、１ｎｍ以上、好ましくは、５ｎｍ以上、より好ましくは、１０ｎｍ以上、また、例えば、２００ｎｍ以下、好ましくは、１００ｎｍ以下である。光学調整層の厚みは、例えば、瞬間マルチ測光システムを用いて観測される干渉スペクトルの波長に基づいて算出することができる。また、光学調整層の断面を、ＦＥ−ＴＥＭで、観察することで厚みを特定してもよい。
【０１６３】
また、機能層４２として、ハードコート層および光学調整層を併用（ハードコート層および光学調整層を含む多層）することもできる。
【０１６４】
また、上記した説明では、基材層２は、透明基材４１と、機能層４２とを厚み方向一方側に向かって順に備える。しかし、基材層２は、機能層４２を備えず、透明基材４１からなることもできる。
【０１６５】
また、上記した説明では、透明導電層３は、材料と、第１希ガス原子を含むが、これらとともに、第２希ガス原子を含むこともできる。
【０１６６】
透明導電層３が、第２希ガス原子を含む場合には、上記第２工程において、スパッタリングガスとして、第１希ガスとともに、第２希ガスを用いる。
【０１６７】
これにより、第１希ガスに由来する第１希ガス原子とともに、第２希ガスに由来する第２希ガス原子が、透明導電層３に取り込まれる。
【０１６８】
第２希ガス原子の含有量は、具体的には、２.０原子％以下、好ましくは、１.０原子％以下、さらに好ましくは、０.７原子％以下、とりわけ好ましくは、０.５原子％以下、最も好ましくは、０.３原子％以下、さらには、０.２原子％以下、また、例えば、０.０００１原子％以上である。
【０１６９】
上記したように、透明導電層３は、第２希ガス原子を含むことができるが、好ましくは、透明導電層３は、第２希ガス原子を含まない。つまり、好ましくは、透明導電層３は、材料と、第１希ガス原子とからなる。
【実施例】
【０１７０】
以下に実施例および比較例を示し、本発明をさらに具体的に説明する。なお、本発明は、何ら実施例および比較例に限定されない。また、以下の記載において用いられる配合割合（割合）、物性値、パラメータなどの具体的数値は、上記の「発明を実施するための形態」において記載されている、それらに対応する配合割合（割合）、物性値、パラメータなど該当記載の上限（「以下」、「未満」として定義されている数値）または下限（「以上」、「超過」として定義されている数値）に代替することができる。【０１７１】
実施例１
１．透明導電層および透明導電性シートの製造
実施例１
＜第１工程＞
透明基材としての長尺のＰＥＴフィルム（厚さ５０μｍ、東レ社製）の厚み方向一方面に、ハードコート組成物（アクリル樹脂を含有する紫外線硬化性樹脂）を塗布して塗膜を形成した。次に、紫外線照射によって、塗膜を硬化させた。これにより、ハードコート層（厚さ２μｍ）を形成した。これにより、基材層を準備した。【０１７２】
＜第２工程＞
次に、反応性スパッタリング法により、基材層（ハードコート層）の厚み方向一方面に、厚さ１５０ｎｍの非晶質の透明導電層を配置した。反応性スパッタリング法では、ロールトゥロール方式で成膜プロセスを実施できるスパッタ成膜装置（ＤＣマグネトロンスパッタリング装置）を使用した。【０１７３】
詳しくは、ターゲットとしては、酸化インジウムと酸化スズとの焼結体（酸化スズ濃度は１０質量％）を用いた。ターゲットに対する電圧印加のための電源としては、ＤＣ電源を用いた。ターゲット上の水平磁場強度は９０ｍＴとした。スパッタリング装置において、基材層を、成膜ロールの周方向に沿って、密着させた。成膜ロールの温度（基材層の温度）は、−８℃とした。また、スパッタ成膜装置が備える成膜室内の到達真空度が０．８×１０−４Ｐａに至るまでスパッタ成膜装置内を真空排気した後、スパッタ成膜装置内に、スパッタリングガスとしてのクリプトンと、反応性ガスとしての酸素とを導入し、スパッタ成膜装置内の気圧を０．２Ｐａとした。スパッタ成膜装置に導入されるクリプトンおよび酸素の合計導入量に対する酸素導入量の割合は約２．５流量％であった。酸素導入量は、図４に示すように、比抵抗−酸素導入量曲線の領域Ｘ内であって、非晶質の透明導電層の比抵抗の値が６．５×１０−４Ω・ｃｍになるように調整した。図４に示す比抵抗−酸素導入量曲線は、酸素導入量以外の条件は上記と同じ条件で、非晶質の透明導電層を反応性スパッタリング法で形成した場合の、非晶質の透明導電層の比抵抗の酸素導入量依存性を、予め調べて作成できる。【０１７４】
＜第３工程＞
非晶質の透明導電層を、熱風オーブン内での加熱によって結晶化させた。加熱温度は１６５℃とし、加熱時間は１時間とした。【０１７５】
これにより、透明導電層とともに、基材層と、透明導電層とを順に備える透明導電性シートを得た。【０１７６】
実施例２
実施例１と同様の手順により、透明導電層および透明導電性シートを製造した。
但し、第２工程を以下の通り、変更した。【０１７７】
＜第２工程＞
反応性スパッタリング法により、基材層（ハードコート層）の厚み方向一方面に、厚さ５０ｎｍの非晶質の透明導電層を配置した。反応性スパッタリング法では、ロールトゥロール方式で成膜プロセスを実施できるスパッタ成膜装置（ＤＣマグネトロンスパッタリング装置）を使用した。【０１７８】
詳しくは、ターゲットとしては、酸化インジウムと酸化スズとの焼結体（酸化スズ濃度は１０質量％）を用いた。ターゲットに対する電圧印加のための電源としては、ＤＣ電源を用いた。ターゲット上の水平磁場強度は９０ｍＴとした。成膜温度は−５℃とした。また、スパッタ成膜装置が備える成膜室内の到達真空度が０.８×１０−４Ｐａに至るまでスパッタ成膜装置内を真空排気した後、スパッタ成膜装置内に、スパッタリングガスとしてのクリプトンと、反応性ガスとしての酸素とを導入し、成膜室内の気圧を０.２Ｐａとした。成膜室への酸素導入量は、形成される膜の比抵抗の値が６.５×１０−４Ω・ｃｍになるように調整した。【０１７９】
次いで、反応性スパッタリング法により、透明導電層の厚み方向一方面に、厚さ８０ｎｍの非晶質の第１希ガス原子不含透明導電層４３を配置した。【０１８０】
反応性スパッタリング法の条件は、上記した反応性スパッタリング法により、基材層（ハードコート層）の厚み方向一方面に、非晶質の透明導電層を配置した際の条件と同様である。【０１８１】
但し、スパッタリングガスをアルゴンガスに変更した。また、スパッタリングガスと、反応性ガスとしての酸素とを導入した後における、成膜室内の気圧を０.４Ｐａに変更した。【０１８２】
これにより、透明導電層とともに、基材層と、透明導電層（厚さ５０ｎｍ）と、第１希ガス原子不含透明導電層（厚さ８０ｎｍ）とを順に備える透明導電性シートを得た。【０１８３】
実施例３
実施例１と同様の手法で、透明導電層とともに、透明導電性フィルムを得た。
但し、第２工程において、スパッタリングガスを、クリプトンおよびアルゴンの混合ガス（クリプトン９０体積％、アルゴン１０体積％）に変更した。【０１８４】
比較例１
実施例１と同様の手法で、透明導電層とともに、透明導電性シートを得た。
但し、第２工程において、スパッタリングガスをアルゴンガスに変更した。また、第２工程において、スパッタリングガスと、反応性ガスとしての酸素とを導入した後における、成膜室内の気圧を０.４Ｐａに変更した。【０１８５】
比較例２
実施例１と同様の手法で、透明導電層とともに、透明導電性シートを得た。【０１８６】
但し、第２工程において、スパッタリングガスと、反応性ガスとしての酸素とを導入した後における、成膜室内の気圧を０.４Ｐａに変更した。また、第３工程において、成膜ロールの温度（基材層の温度）を５０℃に変更した。また、透明導電層の厚みを、３０ｎｍに変更した。【０１８７】
２．評価
［透明導電層の厚み］
実施例１、実施例３および比較例１、２における透明導電層の厚さを、ＦＥ−ＴＥＭ観察（断面観察）により測定した。具体的には、まず、ＦＩＢマイクロサンプリング法により、実施例１および比較例１、２における透明導電層の断面観察用サンプルを作製した。ＦＩＢマイクロサンプリング法では、ＦＩＢ装置（商品名「ＦＢ２２００」、Ｈｉｔａｃｈｉ製）を使用し、加速電圧を１０ｋＶとした。次に、断面観察用サンプルにおける透明導電層の厚さを、ＦＥ−ＴＥＭ観察によって測定した。ＦＥ−ＴＥＭ観察では、ＦＥ−ＴＥＭ装置（商品名「ＪＥＭ−２８００」，ＪＥＯＬ製）を使用し、加速電圧を２００ｋＶとした。それぞれの厚みを、表１に示す。【０１８８】
実施例２における透明導電層の厚さは、透明導電層の厚み方向一方面に、第１希ガス原子不含透明導電層を配置する前の中間作製物から断面観察用サンプルを作製した。そして、この、断面観察用サンプルを、ＦＥ−ＴＥＭ観察により測定した。これにより、透明導電層の厚みを測定した。また、第１希ガス原子不含透明導電層の厚みは、ＦＥ−ＴＥＭ観察により、透明導電層および第１希ガス原子不含透明導電層の厚みの総厚みを測定し、その総厚みから、透明導電層の厚みを差し引くことにより求めた。【０１８９】
［透明導電層内のクリプトン原子の確認］
実施例１、実施例２、実施例３および比較例２における透明導電層がクリプトン原子を含有することは、次のようにして確認した。まず、走査型蛍光Ｘ線分析装置（商品名「ＺＳＸ  ＰｒｉｍｕｓＩＶ」、リガク社製）を使用して、下記の測定条件にて蛍光Ｘ線分析測定を５回繰り返し、各走査角度の平均値を算出し、Ｘ線スペクトルを作成した。そして、作成されたＸ線スペクトルにおいて、走査角度２８．２°近傍にピークが出ていることを確認することにより、透明導電層にクリプトン原子が含有されることを確認した。【０１９０】
＜測定条件＞
スペクトル；Ｋｒ−ＫＡ
測定径：３０ｍｍ
雰囲気：真空
ターゲット：Ｒｈ
管電圧：５０ｋＶ
管電流：６０ｍＡ
１次フィルタ：Ｎｉ４０
走査角度（ｄｅｇ）：２７．０〜２９．５
ステップ（ｄｅｇ）：０．０２０
速度（ｄｅｇ／分）：０．７５
アッテネータ：１／１
スリット：Ｓ２
分光結晶：ＬｉＦ（２００）
検出器：ＳＣ
ＰＨＡ：１００〜３００【０１９１】
［透明導電層内のアルゴン原子の確認］
ラザフォード後方散乱分光法（ＲＢＳ）により、実施例２および実施例３の第１希ガス原子不含透明導電層と、比較例１の透明導電層にアルゴン原子が含有されていることを確認した。より詳細には、Ｉｎ＋Ｓｎ（ラザフォード後方散乱分光法では、ＩｎとＳｎを分離しての測定が困難であるため、２元素の合算として評価した。）、Ｏ、Ａｒの４元素を検出元素として測定し、光透過性導電層におけるアルゴン原子の存在を確認した。使用装置および測定条件は、下記の通りである。【０１９２】
＜使用装置＞
Ｐｅｌｌｅｔｒｏｎ  ３ＳＤＨ（Ｎａｔｉｏｎａｌ  Ｅｌｅｃｔｒｏｓｔａｔｉｃｓ  Ｃｏｒｐｏｒａｔｉｏｎ製）
＜測定条件＞
入射イオン：４Ｈｅ＋＋
入射エネルギー：２３００ｋｅＶ
入射角：０ｄｅｇ
散乱角：１６０ｄｅｇ
試料電流：６ｎＡ
ビーム径：２ｍｍφ
面内回転：無
照射量：７５μＣ【０１９３】
［第１粒界、第２粒界および第１結晶粒の有無］
ＦＩＢマイクロサンプリング法により、各実施例、および、各比較例の透明導電性シートを断面調整した後、それぞれの透明導電層の断面に対してＦＥ−ＴＥＭ観察を実施し、第１粒界、第２粒界および第１結晶粒の有無を観察した。なお、倍率を、いずれかの結晶粒が観察できるように、設定した。第１粒界、第２粒界および第１結晶粒の有無を、表１に示す。
なお、実施例１、実施例２および比較例１では、第１粒界、第２粒界および第１結晶粒とともに、第２結晶粒、第３結晶粒、および、第４結晶粒が観測された。【０１９４】
装置および測定条件は以下のとおりである。
ＦＩＢ装置：Ｈｉｔａｃｈｉ製  ＦＢ２２００、 加速電圧：１０ｋＶ
ＦＥ−ＴＥＭ 装置： ＪＥＯＬ製  ＪＥＭ−２８００、加速電圧：２００ｋＶ【０１９５】
［比抵抗値］
各実施例および各比較例の透明導電層の表面抵抗を四端子測定した。得られた表面抵抗に、透明導電層の厚みを乗じることで、比抵抗値を求めた。比抵抗値について、以下の基準に基づき評価した。その結果を表１に示す。
○：比抵抗値が、１．６×１０−４Ωｃｍ以下であった。
△：比抵抗値が、１．７×１０−４Ωｃｍ以上、２．２×１０−４Ωｃｍ以下であった。
×：比抵抗値が、２．２×１０−４Ωｃｍ超過であった。
［透明導電層のエッチング速度］
各実施例、比較例の透明導電性シートを、濃度７質量％、３５℃の塩酸に浸漬した後、水洗・乾燥し、１５ｍｍ間の端子間抵抗をテスタにて測定した（テスタでの測定周期は１５秒毎とした）。本明細書においては、塩酸への浸漬・水洗・乾燥後に、１５ｍｍ間の端子間抵抗が５０ｋΩを超える、若しくは、絶縁になった時間を、透明導電層３のエッチングが完了した時間とし、その時間を透明導電層の総厚で割ることで透明導電層を１ｎｍエッチングするのに要する時間（エッチングレート（秒／ｎｍ））を求め、以下の基準で評価を実施した。
○：単位厚み当たりのエッチング時間が、１２（秒／ｎｍ）以上〜２０（秒／ｎｍ）以下であった。
△：単位厚み当たりのエッチング時間が、１２（秒／ｎｍ）未満であった。
×：単位厚み当たりのエッチング時間が、２０（秒／ｎｍ）超過であった。
【表１】
0006974656.tif 000002
【０１９６】
なお、上記発明は、本発明の例示の実施形態として提供したが、これは単なる例示にすぎず、限定的に解釈してはならない。当該技術分野の当業者によって明らかな本発明の変形例は、後記請求の範囲に含まれるものである。
【産業上の利用可能性】
【０１９７】
本発明の透明導電層および透明導電性シートは、例えば、電磁波シールド部材、熱線制御部材、ヒーター部材、照明、アンテナ部材、タッチセンサ装置および画像表示装置において、好適に用いられる。
【符号の説明】
【０１９８】
１    透明導電性シート
２    基材層
３    透明導電層
４    結晶粒
５    第１主面
６    第２主面
８    第２粒界
９    端縁
２５  中間領域
３１  第１結晶粒
５５  側面
５６  一側面
【要約】
透明導電層３は、第１主面５、および、第１主面５と厚み方向に対向する第２主面６を備える。透明導電層３は、断面視における２つの端縁２３がいずれも第１主面５に開放され、両端縁２３の間の中間領域２５が第２主面６に接触しない第１粒界７と、第１粒界７に仕切られ、第１主面５のみに面する第１結晶粒３１とを有する。透明導電層３は、アルゴン原子よりも原子番号の大きい希ガス原子を含有する。【図１】
0006974656.tif 000003
【図２】
0006974656.tif 000004
【図３】
0006974656.tif 000005
【図４】
0006974656.tif 000006
【図５】
0006974656.tif 000007
【図６】
0006974656.tif 000008
【図７】
0006974656.tif 000009
【図８】
0006974656.tif 000010